(57)【要約】      （修正有）【課題】アクリル酸誘導体を安定化する方法、及びアクリル酸誘導体を含有し、当該アクリル酸誘導体が安定化されている組成物の提供。【解決手段】（Ｉ）で表されるアクリル酸誘導体、及びアミドを含有する組成物であって、アクリル酸誘導体の含有量が３０％（ｗ／ｗ）以上である組成物。2016199529.tif 000009［Ｒ１及びＲ２はアルキル基、フルオロアルキル基、置換／未置換のアリール基、ハロゲン原子、又はＨ；Ｒcは−ＯＲ３（Ｒ３はアルキル基、フルオロアルキル基、置換／未置換のアリール基又はＨ）又はハロゲン原子；Ｘはフルオロアルキル基、アルキル基、Ｈ又はハロゲン原子］【選択図】なし【特許請求の範囲】
【請求項１】
（Ａ）式（Ｉ）：
【化１】
2016199529.tif 000007
［式中、
Ｒ１、及びＲ２は、同一又は異なって、アルキル基、フルオロアルキル基、１個以上の置換基を有していてもよいアリール基、ハロゲン原子、又は水素原子を表し、
Ｒcは、基：−ＯＲ３（式中、Ｒ３は、アルキル基、フルオロアルキル基、１個以上の置換基を有していてもよいアリール基、又は水素原子を表す）、又はハロゲン原子を表し、及び
Ｘは、フルオロアルキル基、アルキル基、水素原子、又はハロゲン原子を表す。］
で表されるアクリル酸誘導体、及び
（Ｂ）アミド
を含有する組成物であって、
アクリル酸誘導体（Ａ）の含有量が３０％（ｗ／ｗ）以上である
組成物。
【請求項２】
アミド（Ｂ）が、炭素数１〜６のアミドである請求項１に記載の組成物。
【請求項３】
アミド（Ｂ）が、Ｎ，Ｎ−ジメチルホルムアミド、又はＮ，Ｎ−ジメチルアセトアミドである請求項２に記載の組成物。
【請求項４】
Ｒ１が、水素原子、炭素数１〜２０のアルキル基、又は炭素数１〜２０のフルオロアルキル基である請求項１〜３のいずれか１項に記載の組成物。
【請求項５】
Ｒ１が、水素原子である請求項１〜４のいずれか１項に記載の組成物。
【請求項６】
Ｒ２が、水素原子、炭素数１〜２０のアルキル基、又は炭素数１〜２０のフルオロアルキル基である請求項１〜５のいずれか１項に記載の組成物。
【請求項７】
Ｒ２が、水素原子である請求項１〜６のいずれか１項に記載の組成物。
【請求項８】
Ｒ３が、炭素数１〜２０の直鎖状アルキル基である請求項１〜７のいずれか１項に記載の組成物。
【請求項９】
Ｘが、炭素数１〜２０のフルオロアルキル基、フッ素原子、又は塩素原子である請求項１〜８のいずれか１項に記載の組成物。
【請求項１０】
Ｘが、フッ素原子である請求項１〜９のいずれか１項に記載の組成物。
【請求項１１】
（Ａ）式（Ｉ）：
【化２】
2016199529.tif 000008
［式中、
Ｒ１、及びＲ２は、同一又は異なって、アルキル基、フルオロアルキル基、１個以上の置換基を有していてもよいアリール基、ハロゲン原子、又は水素原子を表し、
Ｒcは、基：−ＯＲ３（式中、Ｒ３は、アルキル基、フルオロアルキル基、１個以上の置換基を有していてもよいアリール基、又は水素原子を表す）、又はハロゲン原子を表し、及び
Ｘは、フルオロアルキル基、アルキル基、水素原子、又はハロゲン原子を表す。］
で表されるアクリル酸誘導体の安定化方法であって、
前記式（Ｉ）で表されるアクリル酸誘導体を、アミドと共存させることを含む安定化方法。
【発明の詳細な説明】
【技術分野】
【０００１】
本発明は、アクリル酸誘導体含有組成物、及びアクリル酸誘導体の安定化方法等に関する。
【背景技術】
【０００２】
アクリル酸誘導体は、（１）吸水性ポリマーの原料、（２）無機ガラスの代用品として、建築物若しくは乗物の窓材、照明器具のカバー、提灯看板、道路標識、日用品、事務用品、工芸品、及び腕時計の風防などに利用されるアクリル樹脂の原料、並びに（３）アクリル樹脂塗料の原料として広く使用されている。アクリル酸誘導体のなかでも、含フッ素アクリル酸誘導体は、医薬（例えば、抗生物質）の合成中間体、光学繊維のさや材料用の合成中間体、塗料用材料の合成中間体、半導体レジスト材料の合成中間体、及び機能性高分子の単量体等として有用である。
アクリル酸誘導体の製造方法としては、イソブチレンやプロピレンを酸化することでアクリル酸誘導体を製造する方法やエチレンやプロピン等を原料として遷移金属触媒を用いて製造する方法が知られている。
また、含フッ素アクリル酸誘導体の製造方法としては、例えば、特許文献１には、２−フルオロプロピオン酸エステルをラジカル開始剤の存在下に、窒素−臭素結合を有する臭素化剤と反応させる方法が開示され、及び特許文献２には、３−ハロ−２−フルオロプロピオン酸誘導体を、少なくとも一種の塩基の存在下、及び少なくとも一種の重合禁止剤の存在下で、置換された２−フルオロアクリル酸誘導体へ転化させる方法が開示されている。
【先行技術文献】
【特許文献】
【０００３】
【特許文献１】特開２０１１−００１３４０号公報
【特許文献２】特表２０１２−５３０７５６号公報
【発明の概要】
【発明が解決しようとする課題】
【０００４】
アクリル酸誘導体は構造上、活性な不飽和結合を含むので、熱、光、及び酸素等の外的刺激に対して不安定であり、及び、重合反応等により、容易にオリゴマー、又はポリマーへ変化する可能性を有している。
従って、アクリル酸誘導体を安定化する方法、及びアクリル酸誘導体を含有し、当該アクリル酸誘導体が安定化されている組成物が求められている。
本発明は、アクリル酸誘導体を安定化する方法、及びアクリル酸誘導体を含有し、当該アクリル酸誘導体が安定化されている組成物の提供を目的とする。
【課題を解決するための手段】
【０００５】
本発明者らは、鋭意検討の結果、
（Ａ）式（Ｉ）：
【化１】
2016199529.tif 000002
［式中、
Ｒ１、及びＲ２は、同一又は異なって、アルキル基、フルオロアルキル基、１個以上の置換基を有していてもよいアリール基、ハロゲン原子、又は水素原子を表し、
Ｒcは、基：−ＯＲ３（式中、Ｒ３は、アルキル基、フルオロアルキル基、１個以上の置換基を有していてもよいアリール基、又は水素原子を表す）、又はハロゲン原子を表し、及び
Ｘは、フルオロアルキル基、アルキル基、水素原子、又はハロゲン原子を表す。］
で表されるアクリル酸誘導体、及び
（Ｂ）アミド
を含有する組成物によって、前記課題が解決できることを見出し、本発明を完成するに至った。
【０００６】
本発明は、次の態様を含む。
【０００７】
項１．
（Ａ）式（Ｉ）：
【化２】
2016199529.tif 000003
［式中、
Ｒ１、及びＲ２は、同一又は異なって、アルキル基、フルオロアルキル基、１個以上の置換基を有していてもよいアリール基、ハロゲン原子、又は水素原子を表し、
Ｒcは、基：−ＯＲ３（式中、Ｒ３は、アルキル基、フルオロアルキル基、１個以上の置換基を有していてもよいアリール基、又は水素原子を表す）、又はハロゲン原子を表し、及び
Ｘは、フルオロアルキル基、アルキル基、水素原子、又はハロゲン原子を表す。］
で表されるアクリル酸誘導体、及び
（Ｂ）アミド
を含有する組成物であって、
アクリル酸誘導体（Ａ）の含有量が３０％（ｗ／ｗ）以上である
組成物。
項２．
アミド（Ｂ）が、炭素数１〜６のアミドである項１に記載の組成物。
項３．
アミド（Ｂ）が、Ｎ，Ｎ−ジメチルホルムアミド、又はＮ，Ｎ−ジメチルアセトアミドである項２に記載の組成物。
項４．
Ｒ１が、水素原子、炭素数１〜２０のアルキル基、又は炭素数１〜２０のフルオロアルキル基である項１〜３のいずれか１項に記載の組成物。
項５．
Ｒ１が、水素原子である項１〜４のいずれか１項に記載の組成物。
項６．
Ｒ２が、水素原子、炭素数１〜２０のアルキル基、又は炭素数１〜２０のフルオロアルキル基である項１〜５のいずれか１項に記載の組成物。
項７．
Ｒ２が、水素原子である項１〜６のいずれか１項に記載の組成物。
項８．
Ｒ３が、炭素数１〜２０の直鎖状アルキル基である項１〜７のいずれか１項に記載の組成物。
項９．
Ｘが、炭素数１〜２０のフルオロアルキル基、フッ素原子、又は塩素原子である項１〜８のいずれか１項に記載の組成物。
項１０．
Ｘが、フッ素原子である項１〜９のいずれか１項に記載の組成物。
項１１．
式（Ｉ）：
【化３】
2016199529.tif 000004
［式中、
Ｒ１、及びＲ２は、同一又は異なって、アルキル基、フルオロアルキル基、１個以上の置換基を有していてもよいアリール基、ハロゲン原子、又は水素原子を表し、
Ｒcは、基：−ＯＲ３（式中、Ｒ３は、アルキル基、フルオロアルキル基、１個以上の置換基を有していてもよいアリール基、又は水素原子を表す）、又はハロゲン原子を表し、及び
Ｘは、フルオロアルキル基、アルキル基、水素原子、又はハロゲン原子を表す。］
で表されるアクリル酸誘導体の安定化方法であって、
前記式（Ｉ）で表されるアクリル酸誘導体を、アミドと共存させることを含む安定化方法。
【発明の効果】
【０００８】
本発明の組成物は、アクリル酸誘導体を含有し、当該アクリル酸誘導体が安定化されている。
本発明の方法によれば、アクリル酸誘導体が安定化される。
【発明を実施するための形態】
【０００９】
用語
本明細書中の記号及び略号は、特に限定のない限り、本明細書の文脈に沿い、本発明が属する技術分野において通常用いられる意味に解される。
本明細書中、室温は、１０〜４０℃の範囲内の温度を意味する。
【００１０】
本明細書中、語句「含有する」は、語句「から本質的になる」、及び語句「からなる」を包含することを意図して用いられる。
【００１１】
本明細書中、アクリル酸誘導体の「安定化」とは、ポリマー等の他の物質へアクリル酸誘導体が変化することが抑制されていることを意味する。
【００１２】
本明細書中、「アルキル基」（当該用語「アルキル基」は、「フルオロアルキル基」等における「アルキル基」の部分を包含する。）は、環状、直鎖状、又は分枝鎖状のアルキル基であることができる。
本明細書中、「アルキル基」は、例えば、炭素数１〜２０、炭素数１〜１２、炭素数１〜６、炭素数１〜４、又は炭素数１〜３のアルキル基であることができる。
本明細書中、「アルキル基」として、具体的には、例えば、メチル基、エチル基、プロピル基、イソプロピル基、ブチル基、イソブチル基、ｓｅｃ−ブチル基、ｔｅｒｔ−ブチル基、ペンチル基、ネオペンチル基、及びヘキシル基等の直鎖状、又は分枝鎖状のアルキル基が挙げられる。
本明細書中、「アルキル基」として、具体的には、また、例えば、シクロプロピル、シクロブチル、シクロペンチル、及びシクロヘキシル等の炭素数３〜６の環状のアルキル基（シクロアルキル基）が挙げられる。
【００１３】
本明細書中、「フルオロアルキル基」は、少なくとも１個の水素原子がフッ素原子で置換されたアルキル基である。
本明細書中、「フルオロアルキル基」が有するフッ素原子の数は、１個以上（例、１〜３個、１〜６個、１〜１２個、１個から置換可能な最大数）であることができる。
「フルオロアルキル基」は、パーフルオロアルキル基を包含する。「パーフルオロアルキル基」は、全ての水素原子がフッ素原子で置換されたアルキル基である。
本明細書中、「フルオロアルキル基」は、例えば、炭素数１〜２０、炭素数１〜１２、炭素数１〜６、炭素数１〜４、又は炭素数１〜３のフルオロアルキル基であることができる。
本明細書中、「フルオロアルキル基」は、直鎖状、又は分枝鎖状のフルオロアルキル基であることができる。
本明細書中、「フルオロアルキル基」として、具体的には、例えば、フルオロメチル基、ジフルオロメチル基、トリフルオロメチル基、２，２，２−トリフルオロエチル基、ペンタフルオロエチル基、テトラフルオロプロピル基（例、ＨＣＦ２ＣＦ２ＣＨ２−）、ヘキサフルオロプロピル基（例、（ＣＦ３）２ＣＨ−）、ノナフルオロブチル基、オクタフルオロペンチル基（例、ＨＣＦ２ＣＦ２ＣＦ２ＣＦ２ＣＨ２−）、及びトリデカフルオロヘキシル基等が挙げられる。
【００１４】
本明細書中、「アリール基」としては、例えば、フェニル基、及びナフチル基等が挙げられる。
【００１５】
本明細書中、「ハロゲン原子」としては、例えば、フッ素原子、塩素原子、臭素原子、及びヨウ素原子等が挙げられる。
【００１６】
本明細書中、「アルコキシ基」は、アルキル−Ｏ−基である。
【００１７】
本明細書中、「アシル基」としては、例えば、アルカノイル基（すなわち、アルキル−ＣＯ−基）等が挙げられる。
【００１８】
本明細書中、「エステル基」としては、例えば、アルキルカルボニルオキシ基（すなわち、アルキル−ＣＯ−Ｏ−基）、及びアルコキシカルボニル基（すなわち、アルキル−Ｏ−ＣＯ−基）等が挙げられる。
【００１９】
組成物
本発明の組成物は、
（Ａ）式（Ｉ）：
【化４】
2016199529.tif 000005
［式中、
Ｒ１、及びＲ２は、同一又は異なって、アルキル基、フルオロアルキル基、１個以上の置換基を有していてもよいアリール基、ハロゲン原子、又は水素原子を表し、
Ｒcは、基：−ＯＲ３（式中、Ｒ３は、アルキル基、フルオロアルキル基、１個以上の置換基を有していてもよいアリール基、又は水素原子を表す）、又はハロゲン原子を表し、及び
Ｘは、フルオロアルキル基、アルキル基、水素原子、又はハロゲン原子を表す。］
で表されるアクリル酸誘導体（本明細書中、アクリル酸誘導体（Ａ）と称する場合がある。）、及び
（Ｂ）アミド
を含有する組成物であって、
アクリル酸誘導体（Ａ）の含有量が３０％（ｗ／ｗ）以上である
組成物
である。
【００２０】
アクリル酸誘導体（Ａ）
以下に、アクリル酸誘導体（Ａ）を表す式（Ｉ）中の記号を説明する。
Ｒ１、Ｒ２、及びＲ３でそれぞれ表される「１個以上の置換基を有していてもよいアリール基」における置換基の好ましい例としては、フッ素原子、アルキル基、アルコキシ基、アシル基、エステル基、シアノ基、ニトロ基、及びフルオロアルキル基が挙げられ、より好ましい例としては、フッ素原子が挙げられる。
当該「置換基」の数は、好ましくは、０個（すなわち、無置換）、１個、２個、又は３個である。
Ｒ１は、好ましくは水素原子、炭素数１〜２０（好ましくは炭素数１〜１２、より好ましくは炭素数１〜６、更に好ましくは炭素数１〜４、より更に好ましくは炭素数１〜３、特に好ましくは炭素数１、又は２）のアルキル基、又は炭素数１〜２０のフルオロアルキル基であり、及びより好ましくは水素原子である。
【００２１】
Ｒ２は、好ましくは水素原子、炭素数１〜２０（好ましくは炭素数１〜１２、より好ましくは炭素数１〜６、更に好ましくは炭素数１〜４、より更に好ましくは炭素数１〜３、特に好ましくは炭素数１、又は２）のアルキル基、又は炭素数１〜２０（好ましくは炭素数１〜１２、より好ましくは炭素数１〜６、更に好ましくは炭素数１〜４、より更に好ましくは炭素数１〜３、特に好ましくは炭素数１、又は２）のフルオロアルキル基であり、及びより好ましくは水素原子である。
【００２２】
Ｒｃで表されるハロゲン原子は、好ましくは、フッ素原子、又は塩素原子であり、より好ましくはフッ素原子である。
Ｒｃは、好ましくは式：−ＯＲ３である。
Ｒ３は、好ましくは、炭素数１〜２０の直鎖状アルキル基（好ましくは炭素数１〜１２、より好ましくは炭素数１〜６、更に好ましくは炭素数１〜４、より更に好ましくは炭素数１〜３、特に好ましくは炭素数１、又は２）である。
【００２３】
Ｘは、炭素数１〜２０（好ましくは炭素数１〜１２、より好ましくは炭素数１〜６、更に好ましくは炭素数１〜４、より更に好ましくは炭素数１〜３、特に好ましくは炭素数１、又は２）のフルオロアルキル基、フッ素原子、又は塩素原子であり、及びより好ましくはフッ素原子である。
【００２４】
前記式（Ｉ）において、
好ましくは、
Ｒ１は、水素原子であり、
Ｒ２は、水素原子であり、
Ｒｃは、基：−ＯＲ３であり、
Ｒ３は、メチル基、又はエチル基（より好ましくはメチル基）であり、且つ
Ｘは、フッ素原子、又は塩素原子（より好ましくはフッ素原子）
である。
【００２５】
本発明の組成物は、１種以上のアクリル酸誘導体（Ａ）を含有することができるが、本発明の組成物は、好ましくは、１種のみのアクリル酸誘導体（Ａ）を含有する。
【００２６】
本発明で用いられるアクリル酸誘導体（Ａ）は、公知の製造方法又はこれに準じる方法により製造することができ、或いは商業的に入手可能である。
本発明で用いられるアクリル酸誘導体（Ａ）は、式（Ｉ）におけるＲｃが基：−ＯＲ３である場合、例えば、国際公開第２０１４／０３４９０６号、特開２０１４−２４７５５号、及び米国特許第３２６２９６８号等の公知文献に記載の製造方法、又はこれに準じる方法により製造することができる。
本発明で用いられるアクリル酸誘導体（Ａ）は、式（Ｉ）におけるＲｃがハロゲン原子である場合、例えば、特開昭６０−０７８９４０号公報、及び特開昭６１−０８５３４５号公報等の公知文献に記載の製造方法、又はこれに準じる方法により製造することができる。
【００２７】
本発明の組成物におけるアクリル酸誘導体（Ａ）の含有量は、３０％（ｗ／ｗ）以上である。
一般に、アクリル酸誘導体（Ａ）の濃度が高い場合、望まざる重合反応等が生じやすい。しかし、本発明の組成物では、アクリル酸誘導体（Ａ）の含有量がこのように高くても、アクリル酸誘導体（Ａ）が安定であることができる。
更に、本発明の組成物におけるアクリル酸誘導体（Ａ）の含有量は、好ましくは４０％（ｗ／ｗ）以上、５０％（ｗ／ｗ）以上、６０％（ｗ／ｗ）以上、７０％（ｗ／ｗ）以上、８０％（ｗ／ｗ）以上、又は９０％（ｗ／ｗ）以上であることができる。
本発明の組成物におけるアクリル酸誘導体（Ａ）の含有量の上限は、特に限定されないが、例えば、９８％（ｗ／ｗ）、９５％（ｗ／ｗ）、又は９０％（ｗ／ｗ）であることができる。但し、当業者が当然に理解するように、本発明の組成物におけるアクリル酸誘導体（Ａ）の含有量の上限は、本発明の組成物が含有するアミド（Ｂ）の量によって制限を受ける場合がある。
【００２８】
アミド（Ｂ）
本発明の組成物が含有するアミド（Ｂ）の具体例は、Ｎ，Ｎ−ジメチルホルムアミド（ＤＭＦ）、Ｎ，Ｎ−ジメチルアセトアミド（ＤＭＡＣ）、Ｎ−メチルピロリドン、１，３−ジメチル−２−イミダゾリジノン、Ｎ，Ｎ−ジメチルアクリルアミド、Ｎ，Ｎ−ジメチルアセトアセトアミド、Ｎ，Ｎ−ジエチルホルムアミド、及びＮ，Ｎ−ジエチルアセトアミドを包含する。
本発明の組成物が含有するアミド（Ｂ）は、好ましくは、式：Ｒ10Ｒ11-N-CO-R12（式中、Ｒ10、及びＲ11は、炭素数１〜３のアルキル基を表し、及びR12は、水素原子、又は炭素数１〜３のアルキル基を表す。）
本発明の組成物が含有するアミド（Ｂ）は、好ましくは炭素数３〜８のアミドである。
本発明の組成物が含有するアミド（Ｂ）は、特に好ましくは、Ｎ，Ｎ−ジメチルホルムアミド、又はＮ，Ｎ−ジメチルアセトアミドである。
本発明では、当該アミド（Ｂ）を、１種単独で、又は２種以上を組み合わせて用いることができる。
【００２９】
本発明の組成物におけるアミド（Ｂ）の含有量の下限は、好ましくは０．０１％（ｗ／ｗ）、０．０５％（ｗ／ｗ）、０．１％（ｗ／ｗ）、０．５％（ｗ／ｗ）、１．０％（ｗ／ｗ）、より好ましくは３．０％（ｗ／ｗ）、及び更に好ましくは５．０％（ｗ／ｗ）である。
アクリル酸誘導体（Ａ）の安定化の目的においては、本発明の組成物におけるアミド（Ｂ）の含有量の上限は、特に限定されないが、所望するアクリル酸誘導体（Ａ）の安定化の効果が達成される量を超えてアミド（Ｂ）を用いることは、コスト面で不利である。従って、本発明の組成物におけるアミド（Ｂ）の含有量の上限は、通常、例えば、５０％（ｗ／ｗ）、４０％（ｗ／ｗ）、３０％（ｗ／ｗ）、２０％（ｗ／ｗ）、又は１０％（ｗ／ｗ）であることができる。
本発明の組成物におけるアミド（Ｂ）の含有量は、好ましくは０．０１〜５０％（ｗ／ｗ）の範囲内、より好ましくは１．０〜４０％（ｗ／ｗ）の範囲内、更に好ましくは５．０〜３０％（ｗ／ｗ）、より更に好ましくは１〜３％（ｗ／ｗ）の範囲内である。
【００３０】
本発明の組成物において、アクリル酸誘導体（Ａ）に対するアミド（Ｂ）の量比[アミド（Ｂ）／アクリル酸誘導体（Ａ）]の下限は、好ましくは０．０１％（ｗ／ｗ）、０．０５％（ｗ／ｗ）、より好ましくは０．１％（ｗ／ｗ）、更に好ましくは０．５％（ｗ／ｗ）、より更に好ましくは１．０％（ｗ／ｗ）、特に好ましくは３．０％、より特に好ましくは５．０％（ｗ／ｗ）である。
アクリル酸誘導体（Ａ）の安定化の目的においては、アクリル酸誘導体（Ａ）に対するアミド（Ｂ）の量比[アミド（Ｂ）／アクリル酸誘導体（Ａ）]の上限は、特に限定されないが、所望するアクリル酸誘導体（Ａ）の安定化の効果が達成される量を超えてアミド（Ｂ）を用いることは、コスト面で不利である。従って、アクリル酸誘導体（Ａ）に対するアミド（Ｂ）の量比[アミド（Ｂ）／アクリル酸誘導体（Ａ）]の上限は、通常、例えば、２００％（ｗ／ｗ）、１９０％（ｗ／ｗ）、１７０％（ｗ／ｗ）、１５０％（ｗ／ｗ）、１００％（ｗ／ｗ）７０％（ｗ／ｗ）、５０％（ｗ／ｗ）、４０％（ｗ／ｗ）、又は３０％（ｗ／ｗ）であることができる。
本発明の組成物において、アクリル酸誘導体（Ａ）に対するアミド（Ｂ）の量比は、好ましくは０．０１〜２００％（ｗ／ｗ）の範囲内、より好ましくは０．１〜１９０％（ｗ／ｗ）の範囲内、更に好ましくは１〜１７０％（ｗ／ｗ）、より更に好ましくは３〜５０％（ｗ／ｗ）、及び特に好ましくは５〜５０％（ｗ／ｗ）の範囲内である。
【００３１】
任意成分
本発明の組成物は、アクリル酸誘導体（Ａ）及びアミド（Ｂ）に加えて任意成分を含有していてもよい。当該任意成分は、本発明の組成物の製造のために用意したアクリル酸誘導体（Ａ）、又はアミド（Ｂ）に共存する不純物であってもよい。
このような任意成分としては、例えば水や有機溶媒等が挙げられる。
本発明の組成物では、アミド（Ｂ）によって、アクリル酸誘導体（Ａ）が安定化されているので、アクリル酸誘導体（Ａ）の安定化の目的で重合禁止剤を含有する意義は小さいが、本発明の組成物は、任意成分として、重合禁止剤を含有し得る。
【００３２】
望まざる重合反応等を防止する手段として、特許文献２に記載の重合禁止剤のような、重合禁止剤を用いる方法が知られている。しかし、アクリル酸誘導体は、その保存時、又は使用時等において、様々な条件に曝され得る。ここで、汎用の重合禁止剤はアクリル酸誘導体と沸点が大きく異なるので、しばしば、アクリル酸誘導体と共存させることが困難な場合がある。この場合、重合禁止剤は、その機能を十分に果たし得ない。  
【００３３】
本発明の組成物の安定性
本発明の組成物においては、アクリル酸誘導体（Ａ）は、安定化されている。すなわち、本発明の組成物において、これに含有されるアクリル酸誘導体（Ａ）は、高い安定性を有する。
具体的には、例えば、本発明の組成物においては、アクリル酸誘導体（Ａ）は、アミド（Ｂ）が共存しない場合に比べて、ポリマー等へのアクリル酸誘導体（Ａ）の変化が抑制されている。
本発明において、他の物質へのアクリル酸誘導体（Ａ）の変化は、例えば、ＮＭＲ分析法等の方法により分析できる。また、例えば、ポリマーへのアクリル酸誘導体の変化は、アクリル酸誘導体の無色透明の溶液が固体へ変化することの観察等により、容易に検知することができる。
本発明の組成物においては、アクリル酸誘導体（Ａ）がアミド（Ｂ）と共存することによって、アクリル酸誘導体（Ａ）が安定化されている。
従来、アクリル酸誘導体を安定化する手段としては、前記アクリル酸誘導体を重合禁止剤と共存させる方法が知られている。
しかし、アクリル酸誘導体（Ａ）は、その保存時、又は使用時等において、様々な条件に曝され得るので、しばしば、アクリル酸誘導体と共存させることが困難な場合がある。この場合、重合禁止剤は、その機能を十分に果たし得ない。
これに対して、アミド（Ｂ）はアクリル酸誘導体（Ａ）と近い沸点を有し得るので、アクリル酸誘導体（Ａ）と共存させることが容易である。従って、本発明の組成物におけるアクリル酸誘導体（Ａ）は、様々な条件下で、安定化されている。
【００３４】
製造方法
本発明の組成物は、例えば、撹拌等の慣用の方法により、アクリル酸誘導体（Ａ）、アミド（Ｂ）、及び所望により添加される任意成分を混合することによって製造できる。
アミド（Ｂ）の一部、又は全部は、本発明の組成物の製造のために用意したアクリル酸誘導体（Ａ）中に、不純物、又は添加剤として含有されていてもよい。
【００３５】
アクリル酸誘導体（Ａ）の安定化方法
本発明の、前記式（Ｉ）で表されるアクリル酸誘導体（前記アクリル酸誘導体（Ａ））の安定化方法は、当該アクリル酸誘導体（Ａ）を、アミド（前記アミド（Ｂ））と共存させることを含む。
アクリル酸誘導体（Ａ）を、アミド（Ｂ）と共存させる方法は特に限定されず、その例としては、例えば、
［１］アクリル酸誘導体（Ａ）及びアミド（Ｂ）を混合すること、
［２］アクリル酸誘導体（Ａ）を含有する系中で、アミド（Ｂ）を生成させること、
［３］アミド（Ｂ）を含有する系中で、アクリル酸誘導体（Ａ）を生成させること、及び
［４］単一の系中での、アクリル酸誘導体（Ａ）及びアミド（Ｂ）をそれぞれ生成させること
が挙げられる。
【００３６】
本発明のアクリル酸誘導体（Ａ）の安定化方法におけるアクリル酸誘導体（Ａ）は、本発明の組成物に関して述べた通りである。
【００３７】
本発明のアクリル酸誘導体（Ａ）の安定化方法におけるアミド（Ｂ）は、本発明の組成物に関して述べた通りである。
【００３８】
本発明のアクリル酸誘導体（Ａ）の安定化方法では、好ましくは、アミド（Ｂ）を、アクリル酸誘導体（Ａ）に対して所定の量比で用いる。当該量比は、本発明の組成物に関して述べた通りである。
【００３９】
以上の事項を含む、アクリル酸誘導体（Ａ）の安定化方法についての詳細は、前記の、本発明の組成物について述べた説明から理解される。
【実施例】
【００４０】
以下、実施例によって本発明を更に詳細に説明するが、本発明はこれに限定されるものではない。
【００４１】
実施例１
蒸留精製したフッ化2−フルオロアクリロイルを用意した。
０．２３ｇのＮ，Ｎ−ジメチルアセトアミド、及び９．９２ｇのフッ化2−フルオロアクリロイルを混合して、試料組成物を調製した。一方、９．９ｇの蒸留精製したフッ化2−フルオロアクリロイルを対照に用いた。両者とも、用意した時点では、透明の液体であった。
サンプル瓶の中に、試料組成物、又は対照であるフッ化2−フルオロアクリロイルをそれぞれ入れ、蓋をして、１日間室温で静置し、その後、両者の性状を観察した。その結果、対照では固形物が観察されたが、Ｎ，Ｎ−ジメチルアセトアミド、及びフッ化2−フルオロアクリロイルを含有する試料組成物は透明の液体であり、性状には変化は見られなかった。
これにより、Ｎ，Ｎ−ジメチルアセトアミドがフッ化2−フルオロアクリロイルを安定化できることが確認された。
【００４２】
実施例２
2-フルオロアクリル酸メチルエステル１００質量％に対して、表１に示す量のＮ，Ｎ−ジメチルホルムアミドを添加して、各試料を調製した。
サンプル瓶の中に、各試料をそれぞれ入れ、蓋をして、５時間６０℃で静置し、これらの性状を観察した。その結果、３時間後まではいずれも性状に変化は見られなかった。しかし、その後、Ｎ，Ｎ−ジメチルホルムアミドを添加していない2-フルオロアクリル酸メチルエステル（試料２−１）（対照）では次第に粘性が高くなり、５時間後には完全に固化した。一方、５時間後でも、Ｎ，Ｎ−ジメチルホルムアミド、及び2-フルオロアクリル酸メチルエステルを含有する試料組成物（試料２−２、試料２−３）の性状には変化は見られなかった。
これにより、Ｎ，Ｎ−ジメチルアセトアミドが2-フルオロアクリル酸メチルエステルを安定化できることが確認された。
【００４３】
【表１】
2016199529.tif 000006